(57)【要約】      （修正有）【課題】機能性粒子が担持された後でも多孔性基材の平均細孔径が大きく変化せず、該機能性粒子の機能を効率よく発揮することができる、機能性粒子が強固に多孔性基材に担持された構造体を提供する。【解決手段】親水化処理された多孔性樹脂基材に、シランカップリング剤、チタネートカップリング剤およびアルミネートカップリング剤からなる群より選ばれる少なくとも１種の化合物で付着性処理された機能性粒子が担持する。機能性粒子として光触媒を用いると、活性表面が埋没することなく、高い抗菌活性、ガス分解能を発揮する。【選択図】なし【特許請求の範囲】
【請求項１】
親水化処理された多孔性樹脂基材に、シランカップリング剤、チタネートカップリング剤およびアルミネートカップリング剤からなる群より選ばれる少なくとも１種の化合物で付着性処理された機能性粒子が担持されている、機能性構造体。
【請求項２】
前記親水化処理された多孔性樹脂基材に担持された機能性粒子による該基材表面の被覆率が５０〜１００％である、請求項１に記載の機能性構造体。
【請求項３】
前記機能性構造体１００重量％に対し、機能性粒子を０．５〜５．０重量％含む、請求項１または２に記載の機能性構造体。
【請求項４】
前記機能性構造体の平均細孔径が、前記親水化処理され、機能性粒子が担持されていない多孔性樹脂基材の平均細孔径の４０〜１００％である、請求項１〜３のいずれか一項に記載の機能性構造体。
【請求項５】
前記親水化処理された多孔性樹脂基材が、親水化処理された繊維状樹脂を含み、前記機能性粒子が該繊維状樹脂に担持されている、請求項１〜４のいずれか一項に記載の機能性構造体。
【請求項６】
前記多孔性樹脂基材が、フッ素系多孔性基材である、請求項１〜５のいずれか一項に記載の機能性構造体。
【請求項７】
前記機能性粒子が、金属酸化物粒子である、請求項１〜６のいずれか一項に記載の機能性構造体。
【請求項８】
下記工程１〜３を含む方法で得られた、請求項１〜７のいずれか一項に記載の機能性構造体。
工程１：多孔性樹脂基材表面を親水化処理する工程
工程２：機能性粒子をシランカップリング剤、チタネートカップリング剤およびアルミネートカップリング剤からなる群より選ばれる少なくとも１種の化合物で付着性処理する工程
工程３：工程１で得られた親水化処理された多孔性樹脂基材に、工程２で得られた付着性処理された機能性粒子を担持する工程
【請求項９】
前記工程３が、工程１で得られた親水化処理された多孔性樹脂基材を、工程２で得られた付着性処理された機能性粒子を含む液体に浸漬し、次いで、水およびアルコールからなる群より選ばれる少なくとも１種の溶液で洗浄する工程である、請求項８に記載の機能性構造体。
【請求項１０】
下記工程１〜３を含む、請求項１〜９のいずれか一項に記載の機能性構造体の製造方法。
工程１：多孔性樹脂基材表面を親水化処理する工程
工程２：機能性粒子をシランカップリング剤、チタネートカップリング剤およびアルミネートカップリング剤からなる群より選ばれる少なくとも１種の化合物で付着性処理する工程
工程３：工程１で得られた親水化処理された多孔性樹脂基材に、工程２で得られた付着性処理された機能性粒子を担持する工程
【請求項１１】
前記工程３が、工程１で得られた親水化処理された多孔性樹脂基材を、工程２で得られた付着性処理された機能性粒子を含む液体に浸漬し、次いで、水およびアルコールからなる群より選ばれる少なくとも１種の溶液で洗浄する工程である、請求項１０に記載の機能性構造体の製造方法。
【発明の詳細な説明】
【技術分野】
【０００１】
本発明は、機能性構造体および該機能性構造体の製造方法に関する。
【背景技術】
【０００２】
従来より、多孔性基材上に機能性粒子を担持させることで、該粒子が有する機能を多孔性基材に付与した構造体が知られている。
【０００３】
このような構造体としては、放電処理または紫外線照射処理された多孔質樹脂フィルムの細孔表面に、二酸化チタンのゾル液（アルコール・水溶液）等を用いて、光触媒粒子や抗菌性粒子が定着された機能性多孔質樹脂フィルム（特許文献１）、フッ素フィルム上にシランカップリング剤からなる架橋プライマー層を設け、該架橋プライマー層上にチタン酸化物および加水分解性ケイ素化合物の加水分解物から構成される組成物からなる光触媒機能層を設けたフッ素樹脂フィルム（特許文献２）、四フッ化エチレン樹脂延伸多孔質体上に形成された親水性樹脂層に、酸化チタンのポリビニルアルコール分散液等を用いて活物質が固定された多孔質体フィルター（特許文献３）、延伸多孔質ポリテトラフルオロエチレン膜上に、酸化チタンとアルキルシリケート系バインダーとを含む組成物等を用いて酸化チタンが担持された光触媒膜（特許文献４）、延伸ポリテトラフルオロエチレン膜と無機粉体を含む溶液とを接触させることで得られた膜と、親水性基を有する樹脂を含む溶液とを接触させ、次いで得られた膜にシランカップリング剤を付着させることで製造されたフィルム（特許文献５）が記載されている。
【先行技術文献】
【特許文献】
【０００４】
【特許文献１】特開平９−２７８９２８号公報
【特許文献２】特開２０００−７９６６６号公報
【特許文献３】特開２００１−８４４号公報
【特許文献４】特開２００１−２２６５１６号公報
【特許文献５】特開２０１２−９９５７４号公報
【発明の概要】
【発明が解決しようとする課題】
【０００５】
しかしながら、前記特許文献１〜５に記載の構造体は、機能性粒子が強固に多孔性基材に担持され難い傾向にあった。
また、前記特許文献１〜５に記載の構造体では、機能性粒子の機能が大いに発揮される構造体を得るために、機能性粒子を多く使用することが必要となる傾向にあった。このため、該機能性粒子が多孔性基材の孔を埋めてしまい、得られる構造体は、多孔性基材の多孔性、高空孔率等が十分に活かされていないものとなる傾向にあった。
【０００６】
前記機能性粒子は、通常、その粒子表面での反応等により機能が発揮される。このため、該機能性粒子の機能を最大に発揮するためには、担持される粒子は多孔性基材の内部を含む表面に存在することが望ましい。しかしながら、前記特許文献２〜５に記載の構造体では、機能性粒子がポリビニルアルコールやアルキルシリケートなどのバインダー中に埋没してしまうため、機能性粒子の機能が十分に発揮されない場合があった。
【０００７】
本発明は、このような問題に鑑みてなされたものであり、機能性粒子が担持された後でも多孔性基材の平均細孔径が大きく変化せず、該機能性粒子の機能を効率よく発揮することができる、機能性粒子が強固に多孔性基材に担持された構造体を提供することを目的とする。
【課題を解決するための手段】
【０００８】
このような状況のもと、本発明者らは、前記課題を解決すべく鋭意検討した結果、親水化処理された多孔性樹脂基材に特定の付着性処理された機能性粒子が担持された機能性構造体によれば、前記目的を達成できることを見出し、本発明を完成するに至った。
本発明の構成例は以下の通りである。
【０００９】
［１］  親水化処理された多孔性樹脂基材に、シランカップリング剤、チタネートカップリング剤およびアルミネートカップリング剤からなる群より選ばれる少なくとも１種の化合物で付着性処理された機能性粒子が担持されている、機能性構造体。
【００１０】
［２］  前記親水化処理された多孔性樹脂基材に担持された機能性粒子による該基材表面の被覆率が５０〜１００％である、［１］に記載の機能性構造体。
［３］  前記機能性構造体１００重量％に対し、機能性粒子を０．５〜５．０重量％含む、［１］または［２］に記載の機能性構造体。
［４］  前記機能性構造体の平均細孔径が、前記親水化処理され、機能性粒子が担持されていない多孔性樹脂基材の平均細孔径の４０〜１００％である、［１］〜［３］のいずれかに記載の機能性構造体。
【００１１】
［５］  前記親水化処理された多孔性樹脂基材が、親水化処理された繊維状樹脂を含み、前記機能性粒子が該繊維状樹脂に担持されている、［１］〜［４］のいずれかに記載の機能性構造体。
【００１２】
［６］  前記多孔性樹脂基材が、フッ素系多孔性基材である、［１］〜［５］のいずれかに記載の機能性構造体。
［７］  前記機能性粒子が、金属酸化物粒子である、［１］〜［６］のいずれかに記載の機能性構造体。
【００１３】
［８］  下記工程１〜３を含む方法で得られた、［１］〜［７］のいずれかに記載の機能性構造体。
工程１：多孔性樹脂基材表面を親水化処理する工程
工程２：機能性粒子をシランカップリング剤、チタネートカップリング剤およびアルミネートカップリング剤からなる群より選ばれる少なくとも１種の化合物で付着性処理する工程
工程３：工程１で得られた親水化処理された多孔性樹脂基材に、工程２で得られた付着性処理された機能性粒子を担持する工程
【００１４】
［９］  前記工程３が、工程１で得られた親水化処理された多孔性樹脂基材を、工程２で得られた付着性処理された機能性粒子を含む液体に浸漬し、次いで、水およびアルコールからなる群より選ばれる少なくとも１種の溶液で洗浄する工程である、［８］に記載の機能性構造体。
【００１５】
［１０］  下記工程１〜３を含む、［１］〜［９］のいずれかに記載の機能性構造体の製造方法。
工程１：多孔性樹脂基材表面を親水化処理する工程
工程２：機能性粒子をシランカップリング剤、チタネートカップリング剤およびアルミネートカップリング剤からなる群より選ばれる少なくとも１種の化合物で付着性処理する工程
工程３：工程１で得られた親水化処理された多孔性樹脂基材に、工程２で得られた付着性処理された機能性粒子を担持する工程
【００１６】
［１１］  前記工程３が、工程１で得られた親水化処理された多孔性樹脂基材を、工程２で得られた付着性処理された機能性粒子を含む液体に浸漬し、次いで、水およびアルコールからなる群より選ばれる少なくとも１種の溶液で洗浄する工程である、［１０］に記載の機能性構造体の製造方法。
【発明の効果】
【００１７】
本発明によれば、機能性粒子が担持された後でも多孔性基材の平均細孔径が大きく変化せず、該機能性粒子の機能を効率よく発揮することができる、機能性粒子が緻密かつ強固に多孔性基材に担持された構造体を得ることができる。
【図面の簡単な説明】
【００１８】
【図１】図１は、実施例１で得られた機能性構造体（ＴｉＯ2担持膜）の一部を拡大したＳＥＭ画像である。
【図２】図２は、比較例４で得られたＴｉＯ2担持膜の一部を拡大したＳＥＭ画像である。
【発明を実施するための形態】
【００１９】
≪機能性構造体≫
本発明に係る機能性構造体（以下単に「構造体」ともいう。）は、親水化処理された多孔性樹脂基材（以下単に「親水化基材」ともいう。）に、シランカップリング剤、チタネートカップリング剤およびアルミネートカップリング剤からなる群より選ばれる少なくとも１種の化合物（以下「カップリング剤」ともいう。）で付着性処理された機能性粒子（以下単に「処理粒子」ともいう。）が担持されたものである。
【００２０】
このような本発明の構造体では、処理粒子と、親水化基材の反応基とが共有結合を形成する傾向にあるため、機能性粒子が強固に親水化基材に固定化されると考えられる。また、処理粒子は親水化基材表面（親水化基材の外表面の他に、親水化基材の内部に存在し、外部と通じた表面も含む。以下同様。）を覆うように担持される傾向にあるため、機能性粒子が担持された後でも多孔性基材の平均細孔径が大きく変化せず、用いた多孔性樹脂基材の多孔性および高空孔率等が十分に活かされた構造体となる傾向にあり、例えば、多孔性樹脂基材として所定の通気度を有するフィルターを用いた場合、通気度が著しく低下することのない機能性フィルターを得ることができる。
また、機能性粒子の担持量が少なくても、機能性粒子が親水化基材を薄く、満遍なく一様に覆い、機能性粒子の活性表面が埋没することなく親水化基材の表面に露出しているので、該機能性粒子が有する、高い抗菌活性、ガス分解能、吸着能などの機能に優れる構造体が得られる。
【００２１】
本発明の構造体は、前記親水化基材に担持された処理粒子による該基材表面の被覆率が、好ましくは５０〜１００％であり、より好ましくは８５〜１００％である。
被覆率が前記範囲にあると、機能性粒子の担持量が少なくても該機能性粒子の機能を効率よく発揮でき、機能性粒子が緻密かつ強固に多孔性基材に担持された構造体を得ることができる。また、必要最低限の機能性粒子の使用で機能性粒子の機能が十分に発揮されるため、多量の機能性粒子を含むことで同様の機能を発揮する従来の構造体に比べ、機能性粒子が構造体から脱落し難い耐久性に優れる構造体を得ることができる。
前記被覆率は、例えば、下記実施例に記載の方法で測定することができる。
【００２２】
前記高被覆率の構造体は、親水化基材と処理粒子とを用いることで製造することができ、例えば、親水化基材にバインダーを用いて多量の機能性粒子を担持させたとしても、このような高被覆率の構造体を得ることは容易ではない。
被覆率が前記範囲にある構造体は、例えば、用いる親水化基材の表面積、処理粒子の粒子径、ならびに、処理粒子およびカップリング剤の使用量等を調整することによって、製造することができる。
【００２３】
本発明の構造体は、該構造体１００重量％に対し、機能性粒子を、好ましくは０.５〜５.０重量％、より好ましくは０．５〜２.０重量％含む。
機能性粒子の含有量が前記範囲にあると、該機能性粒子の機能が十分に発揮された構造体を得ることができる。
前記機能性粒子の含有量は、例えば、下記実施例に記載の方法で測定することができる。
機能性粒子の含有量が前記範囲にある構造体は、例えば、用いる親水化基材の重量ならびに処理粒子およびカップリング剤の使用量等を調整することによって、製造することができる。
【００２４】
本発明の構造体の平均細孔径は、好ましくは、用いた親水化基材の平均細孔径の４０〜１００％であり、より好ましくは７０〜１００％であり、さらに好ましくは７５〜９９％である。
本発明の構造体の平均細孔径（細孔径維持率）が前記範囲にあると、機能性粒子が担持された後でも多孔性基材の多孔性、高空孔率等が十分に活かされたものであり、用いた多孔性樹脂基材が有する特性を活かしたまま、機能性粒子の機能が効率よく発揮される構造体を得ることができる。なお、本発明の構造体の平均細孔径が用いた親水化基材の平均細孔径の１００％であるとは、本発明の構造体の平均細孔径と用いた親水化基材の平均細孔径とが同じであることを意味する。
前記本発明の構造体の平均細孔径は、例えば、下記実施例に記載の方法で測定することができる。
平均細孔径が前記範囲にある構造体は、親水化基材と処理粒子とを用いることで製造することができ、さらには、用いる親水化基材の重量ならびに処理粒子およびカップリング剤の使用量等を調整することによって、製造することができる。
【００２５】
親水化基材に担持された処理粒子の該基材表面の被覆率、機能性粒子の含有量および平均細孔径が前記範囲にある構造体は、従来の機能性粒子を含む構造体に比べ機能性粒子の機能が効率よく発揮され、機能性粒子が親水化基材表面に薄く、満遍なく一様にかつ強固に担持されたものであり、機能性粒子がその凝集体として親水化基材に担持されるものではないので、機能性粒子が担持された後でも多孔性基材の多孔性、高空孔率等が十分に活かされたものである。
【００２６】
本発明の構造体の形状は特に制限されず、所望の用途に応じて適宜選択すればよいが、膜（フィルム）状の構造体が好ましい。
膜状の構造体の場合、その膜厚は、所望の用途に応じて適宜選択すればよいが、例えば、１〜１００μｍであり、好ましくは５〜７０μｍである。
【００２７】
本発明の構造体は、使用した多孔性樹脂基材の分離性、透過性、濾過性および選択吸着性等の特性を有し、かつ、機能性粒子が有する機能を有する構造体である。
従って、用いる機能性粒子にもよるが、例えば、空気中や水中の汚染物質を分解し浄化する光触媒材料や殺菌材料などの用途に好適に用いることができ、より具体的には、空気中や水中の種々の菌を捕捉し、光照射することにより殺菌または菌の増殖抑制を行うようなフィルターなどの用途に好適に用いることができる。
【００２８】
本発明の構造体は、前記効果および構造を有する構造体を容易に製造することができる等の点から、下記工程１〜３を含む方法で得られた構造体であることが好ましい。
工程１：多孔性樹脂基材表面を親水化処理する工程
工程２：機能性粒子をシランカップリング剤、チタネートカップリング剤およびアルミネートカップリング剤からなる群より選ばれる少なくとも１種の化合物で付着性処理する工程
工程３：工程１で得られた親水化基材に、工程２で得られた処理粒子を担持する工程
【００２９】
＜工程１＞
前記工程１は、多孔性樹脂基材を親水化処理する工程である。このような工程１としては、特に制限されず、従来公知の方法で行えばよい。
【００３０】
このような工程１では、該基材の有する多孔性を損なわないで、親水化基材を得ることが好ましく、具体的には、得られる親水化基材の２５℃における水接触角が、好ましくは９０°以下、より好ましくは６０°以下、さらに好ましくは３０°以下、特に好ましくは１０°以下となるように多孔性樹脂基材表面を親水化処理することが望ましい。
なお、得られた親水化基材の２５℃における水接触角は、例えば、下記実施例に記載の方法で測定することができる。
【００３１】
〈多孔性樹脂基材〉
前記機能性粒子は、通常、その粒子表面での反応等により機能が発揮される。このため、本発明の構造体において、機能性粒子が有する機能をより効率よく発揮させるためには、同じ体積であっても、機能性粒子が担持される面積が大きい基材を用いることが好ましく、このような基材として、多孔性樹脂基材が用いられる。
また、前記多孔性樹脂基材が、分離性、透過性、濾過性および選択吸着性等の特性を有する場合、本発明によれば、このような多孔性樹脂基材が有する特性を損なうことなく、そこに、さらに機能性粒子の機能を付与することができる。
【００３２】
前記多孔性樹脂基材としては、特に制限されないが、本発明の効果がより発揮される等の点から疎水性の多孔性樹脂基材が好ましく、このような基材としては、ポリスルホン、ポリアミド、ポリイミド、ポリプロピレン、ポリエチレン等からなる多孔性基材、および、ポリテトラフルオロエチレン（ＰＴＦＥ）、ポリフッ化ビニリデン（ＰＶｄＦ）、テトラフルオロエチレン−パーフルオロアルキルビニルエーテル共重合体（ＰＦＡ）、テトラフルオロエチレン−ヘキサフルオロプロピレン共重合体（ＦＥＰ）、テトラフルオロエチレン−エチレン共重合体（ＥＴＦＥ）、ポリクロロトリフルオロエチレン（ＰＣＴＦＥ）等からなるフッ素系多孔性基材などが挙げられる。
【００３３】
前記機能性粒子として、酸化チタンなどの光触媒としての機能を有する粒子を用いる場合には、該粒子の強い酸化力のために、担持する基材自身が酸化される場合がある。このため、この場合には、前記の中でも、抗酸化力を持つ樹脂基材が好ましく、フッ素系多孔性基材がより好ましく、ＰＴＦＥからなる多孔性基材がさらに好ましい。
【００３４】
前記多孔性樹脂基材は従来公知の種々の方法で得ることができる。例えば、前記樹脂を含む溶液の相変化を利用して細孔を形成する（相分離法）、細孔形成のための添加剤を樹脂に混合・分散して、成形後に除去する（抽出法）、前記樹脂を成形し、その後該成形体の一部分の結合を化学的に切断したり、逆に結合反応を行うことにより細孔を形成する（化学処理法）、樹脂を延伸し、ミクロフィブリル構造部分に微細孔を形成する、または、添加剤を混合分散し、延伸時に細孔を形成する（延伸法）、中性子線、レーザー等を照射して細孔を形成する（照射エッチング法）、樹脂微細片を加熱等により融着して多孔質体を成形する（融着法）、発泡剤を利用して細孔を形成する（発泡法）、前記の方法を組合せて細孔を形成する（複合法）、乾式紡糸、湿式紡糸、乾湿式紡糸、溶融紡糸、電界紡糸等により前記樹脂から繊維を形成し、該繊維を用いて織布または不織布を形成する方法が挙げられる。
【００３５】
前記多孔性樹脂基材としては、延伸ＰＴＦＥ膜（ｅＰＴＦＥ膜）が、ＰＴＦＥが有する耐熱性、耐薬品性、耐侯性および電気的絶縁性等の特性に加え、延伸していることにより孔を有し、柔軟性に富み、機械的強度が高い膜である等の点から好ましい。該ｅＰＴＦＥ膜は、一軸延伸してなる膜または二軸以上の延伸をしてなる膜のいずれでも構わないが、得られる構造体の機械的強度等を考慮すると二軸延伸してなる膜が好ましい。
【００３６】
このようなｅＰＴＦＥ膜は、その一部または全体がフィブリル化され、繊維状樹脂を含む基材となる。このような基材を用いることで、図１に示すような、処理粒子が薄く、満遍なく一様にかつ強固に、また、該処理粒子が凝集体として存在せず、多孔性樹脂基材および親水化基材の有する多孔性を損なわないような状態で、孔（細孔）を形成する親水化基材（繊維状ＰＴＦＥ）表面に担持されている構造体を得ることができる。
また、ＰＴＦＥ繊維からなる不織布（ＰＴＦＥ不織布）でも、同様の構造体を得ることができるため、前記多孔性樹脂基材としてＰＴＦＥ不織布も好ましく用いることができる。
【００３７】
前記多孔性樹脂基材は、その表面には多数の孔が存在し、また、本発明の構造体が用いられる用途によっては連通孔を有していることが好ましい。
【００３８】
前記多孔性樹脂基材の、ＡＳＴＭ Ｆ３１６−８６に基づき、ＰＭＩ社製ＰＥＲＭ−ＰＯＲＯＭＥＴＥＲ測定器により表面張力２１dynes／cmのイソプロピルアルコール（ＩＰＡ）を用いて測定した平均細孔径は、所望の用途に応じて適宜選択すればよいが、好ましくは０．０５〜２．０μｍ、より好ましくは０．１〜１．８μｍ、さらに好ましくは０．１〜１．３μｍである。
【００３９】
また、前記多孔性樹脂基材の空孔率（多孔性樹脂基材の所定体積中に存在する孔（空隙）の総（体積）割合をいう。測定方法；（多孔性樹脂基材を形成する樹脂の真密度−みかけの密度）×１００／多孔性樹脂基材の真密度）は、所望の用途に応じて適宜選択すればよいが、好ましくは２０〜９９％であり、より好ましくは５０〜９８％である。
【００４０】
前記多孔性樹脂基材の形状は特に制限されず、所望の用途に応じて適宜選択すればよいが、膜（フィルム）状の構造体が好ましい。
膜状の前記多孔性樹脂基材の場合、その厚みは、所望の用途に応じて適宜選択すればよいが、得られる構造体の強度等を考慮すると、好ましくは１〜１００μｍであり、より好ましくは３〜７０μｍである。
【００４１】
前記多孔性樹脂基材としては、従来公知の方法で製造したもの（製造品）または市販品を用いることができる。
市販品としては、例えば日本バルカー工業（株）製、ｓａ−ＰＴＦＥTM（延伸ＰＴＦＥ膜、平均細孔径：０．５８μｍ、空孔率：９０％）、ｓａ−ＰＴＦＥTM（延伸ＰＴＦＥ膜、平均細孔径：０．８５μｍ、空孔率：８５％）、ＰＴＦＥナノファイバー（ＰＴＦＥ不織布、平均繊維径：９００ｎｍ、平均細孔径：１．８μｍ、空孔率：８５％）などが挙げられる。
【００４２】
〈親水化処理〉
前記親水化処理としては、特に制限されず、従来公知の方法で行えばよい。このような方法としては、親水性基を有する化合物（以下「親水性化合物」ともいう。）で前記多孔性樹脂基材を被覆する方法、前記多孔性樹脂基材を放電処理（例：コロナ放電、プラズマ放電）する方法、前記多孔性樹脂基材に紫外線や電子線を照射する方法、前記多孔性樹脂基材をアルカリ金属用いて処理する方法（例：テトラエッチ（（株）潤工社製）を用いて処理する方法）などが挙げられる。
【００４３】
これらの中でも、容易に、安価に、安全に前記親水化基材を得ることができる等の点から、親水性化合物で前記多孔性樹脂基材を被覆する方法が好ましい。より具体的には、前記多孔性樹脂基材を、親水性化合物を含む溶液（以下「化合物溶液」ともいう。）に浸漬し、該化合物で被覆する方法が好ましい。
【００４４】
前記多孔性樹脂基材を、前記化合物溶液に浸漬する場合における浸漬時間は、前記多孔性樹脂基材表面が親水化処理される程度の時間であれば特に制限されず、用いる化合物溶液中の親水性化合物の濃度等にもよるが、好ましくは５秒〜２０分、さらに好ましくは１分〜１０分である。浸漬時間が上記範囲にあると、過剰の親水性化合物が付着または結合しない傾向にあり、前記多孔性樹脂基材の多孔性、高空孔率等が十分に活かされた親水化基材を得ることができ、また、工程時間が短くなることにより生産性が向上することが考えられる。
なお、浸漬温度や雰囲気は特に制限されず、使用する化合物溶液等に応じて適宜選択すればよい。
【００４５】
前記親水性化合物としては、特に制限されないが、親水性基を有する樹脂（以下「親水性樹脂」ともいう。）であることが好ましく、前記工程２で用いるカップリング剤と化学的または物理的に結合し得る樹脂であることが好ましい。
【００４６】
親水性化合物としては、例えば、水酸基含有化合物、カルボン酸基含有化合物、スルホン酸基含有化合物、エーテル基含有化合物、エポキシ基含有化合物およびアミノ基含有化合物が挙げられる。
これらの化合物は、１種単独で用いてもよく、２種類以上を併用してもよい。
【００４７】
水酸基含有化合物としては、特に限定されないが、例えば、ポリビニルアルコール（ＰＶＡ）；アガロース、デキストラン、キトサン、セルロース等の多糖およびその誘導体；ゼラチン；ビニルアルコールとビニル基含有モノマーとの共重合体（例：ビニルアルコール−酢酸ビニル共重合体、エチレン−ビニルアルコール共重合体）；アクリルポリオール、フッ素含有ポリオール、ポリオキシアルキレン、ポリエステルポリオール、ジエチレングリコールが挙げられる。
【００４８】
カルボン酸基含有化合物としては、特に限定されないが、例えば、エチレン、プロピレン、ブチレン等のオレフィン系モノマー、ブタジエン等のジエン系モノマー、スチレン等の芳香族基含有モノマー、アクリル酸エステルおよびメタクリル酸エステル等の(メタ)アクリル酸エステル系モノマーのうち、いずれか１種または２種以上のモノマー(i)と、アクリル酸およびメタクリル酸等のカルボン酸基を有するモノマ(ii)とのコポリマー；アクリル酸およびメタクリル酸等のカルボン酸基を有するモノマー(ii)のホモポリマーが挙げられる。
【００４９】
スルホン酸基含有化合物としては、特に限定されないが、例えば、スチレンとアクリルアミド−２−メチルプロパンスルホン酸（塩）との共重合体；スチレンとｎ−ブチルアクリレートとアクリルアミド−２−メチルプロパンスルホン酸（塩）との三元系共重合体；スチレンと２−エチルヘキシルアクリレートとアクリルアミド−２−メチルプロパンスルホン酸（塩）との三元系共重合体が挙げられる。
【００５０】
エーテル基含有化合物としては、特に限定されないが、例えば、ポリエチレングリコールおよびその誘導体、エーテル基を有するフッ素系共重合体、エーテル基を有するポリウレタン樹脂、エーテル基を有するポリフェニレン樹脂が挙げられる。
【００５１】
エポキシ基含有化合物としては、特に限定されないが、例えば、エポキシ樹脂、変性エポキシ樹脂、エポキシ基を有するアクリル系（共）重合体、エポキシ基を有するポリブタジエン樹脂、エポキシ基を有するポリウレタン樹脂、これらの樹脂の付加物または縮合物が挙げられる。
【００５２】
アミノ基含有化合物としては、特に限定されないが、例えば、ポリエチレンイミン、ポリビニルアミン、ポリアミドポリアミン、ポリアミジン、ポリジメチルアミノエチルメタクリレート、ポリジメチルアミノエチルアクリレートが挙げられる。
【００５３】
前記親水性化合物の重量平均分子量（Ｍｗ）は、特に限定されないが、好ましくは１００〜１００００００程度である。
【００５４】
前記親水性化合物としては、水酸基を多く有する点、下記機能性粒子を付着性処理する際に用いるカップリング剤との結合性の点などからＰＶＡが好ましい。
【００５５】
ＰＶＡの鹸化度は、特に制限されないが、５０〜１００が好ましく、６０〜１００がより好ましい。鹸化度が５０未満であると、得られる親水化基材の親水性が不十分になるおそれがある。
【００５６】
ＰＶＡの重量平均分子量は、特に制限されないが、２００〜１５００００が好ましく、５００〜１０００００がより好ましい。分子量が２００未満だと、ＰＶＡを多孔性樹脂基材上に固定できず、該基材を親水化できないおそれがあり、分子量が１５００００を超えると、ＰＶＡが多孔性樹脂基材に浸透せず、該基材内部を親水化できないおそれがある。
【００５７】
ＰＶＡの市販品としては、ＲＳ２１１７（分子量７４８００）、ＰＶＡ１０３（分子量１３２００、鹸化度９８〜９９）、ＰＶＡ−ＨＣ（鹸化度９９．８５以上）、ＰＶＡ−２０５Ｃ（分子量２２０００、高純度、鹸化度８７〜８９）、Ｍ−２０５（分子量２２０００、鹸化度８７〜８９）、Ｍ−１１５（分子量６６０００、鹸化度９７〜９８）（以上、(株)クラレ製）、ＰＶＡ（和光純薬（株）製、重合度１５００、鹸化度９８）などが挙げられる。
【００５８】
前記化合物溶液中の親水性化合物の濃度は、好ましくは０．００１〜５重量％、より好ましくは０．１〜２重量％である。
このような濃度の溶液を用いると、前記多孔性樹脂基材表面を十分に親水化処理することができ、処理粒子を強固に担持することができ、また、前記多孔性樹脂基材の多孔性、高空孔率等が十分に活かされた親水化基材を得ることができるため好ましい。
【００５９】
前記化合物溶液には、親水性化合物を溶解することができ、揮発し易い溶媒を配合することが好ましく、このような溶媒としては特に制限されないが、具体的には、水；メチルアルコール、エチルアルコール、ｎ−プロピルアルコール、ＩＰＡ、ｎ−ブチルアルコール、ｓｅｃ−ブチルアルコール、ｔ−ブチルアルコール、イソブチルアルコール等のアルコール類；酢酸メチル、酢酸エチル、酢酸ブチル等のエステル類；アセトン、メチルエチルケトン等のケトン類；トルエン、キシレン等の芳香族炭化水素類；ジエチルエーテル、ジブチルエーテル、テトラヒドロフラン、ジオキサン等のエーテル類などが挙げられる。
【００６０】
前記溶媒は１種単独で、または２種以上を混合して使用できる。
前記溶媒は、化合物溶液中の親水性化合物の濃度が前記範囲となるような量で使用されることが好ましい。
【００６１】
前記溶媒としては、前記多孔性樹脂基材、特にｅＰＴＦＥ膜に浸透しやすく、前記親水性化合物を溶解できる等の点から水が好ましい。
【００６２】
なお、前記多孔性樹脂基材として疎水性の基材を用い、前記化合物溶液として水溶液を用いる場合、何ら処理を施していない多孔性樹脂基材を該水溶液に浸漬させても、親水性化合物を基材の内部まで浸透させ、該化合物で基材を被覆することができない傾向にある。従って、このような水溶液を用いる場合には、前記工程１の前に、例えば、イソプロピルアルコールなどの水に相溶性のある化合物に多孔性樹脂基材を一旦浸漬させる工程０を行うことが好ましい。このことは、前記多孔性樹脂基材として、疎水性が高い基材、例えばフッ素系多孔性基材を用いる場合に特に有効である。
なお、工程０における浸漬時間や温度、浸漬雰囲気は特に制限されず、使用する化合物等に応じて適宜選択すればよい。
【００６３】
前記水に相溶性のある化合物としては、多孔性樹脂基材に浸透し易く、揮発し易い化合物が好ましく、特に制限されないが、具体的には、メチルアルコール、エチルアルコール、ｎ−プロピルアルコール、ＩＰＡ、ｎ−ブチルアルコール、ｓｅｃ−ブチルアルコール、ｔ−ブチルアルコール、イソブチルアルコール等のアルコール類；酢酸メチル、酢酸エチル、酢酸ブチル等のエステル類；アセトン、メチルエチルケトン等のケトン類；ジエチルエーテル、ジブチルエーテル、テトラヒドロフラン、ジオキサン等のエーテル類などが挙げられる。
これらの化合物は１種単独で用いてもよく、２種以上を混合して使用してもよい。
これらの中でも、多孔性樹脂基材、特にフッ素系多孔性基材に浸透し易いため、ＩＰＡが好ましい。
【００６４】
〈工程１'〉
前記親水化処理として、親水性化合物で前記多孔性樹脂基材を被覆する方法を用いる場合には、ひび割れ等のしにくい耐久性に優れる構造体が得られる等の点から、必要により、基材を被覆した親水性化合物を架橋および／または重合する工程１'を行ってもよい。
なお、下記工程３'を行う場合には、この工程１'を行うことが好ましい。
【００６５】
前記工程１'として親水性化合物を重合する場合は、特に制限されず、従来より公知の方法で行えばよいが、例えば、電子線やプラズマなどの電離性放射線による放射線重合、熱エネルギーや重合開始剤を用いた化学重合などの方法が挙げられる。
【００６６】
前記工程１'として架橋を行う場合は、特に制限されず、従来より公知の方法で行えばよいが、例えば、電子線などの電離性放射線やプラズマによる照射架橋、熱架橋、架橋剤を用いた化学架橋などの方法が挙げられる。これらの架橋方法のうち、架橋の確実性から、架橋剤を用いた化学架橋が好適である。親水性化合物としてＰＶＡを使用すると、多孔性樹脂基材にＰＶＡを含浸塗布した状態が、常温の水溶液中で安定している。加熱架橋や嫌気的に行う照射架橋では、ＰＶＡの吸着状態が乱されたり、多孔性樹脂基材自身の強度が低下したりする場合があるのに対して、化学架橋は、水溶液中でも架橋が可能である等の点で好ましい。また、短時間処理という観点では、電子線などの電離性放射線やプラズマによる照射架橋を用いる方法が好ましい。
【００６７】
このような化学架橋の方法としては、前記親水性化合物で被覆された基材を、架橋剤を含む溶液に浸漬する方法でもよい。
なお、前記工程１'は工程１と同時に行ってもよく、この場合には、前記化合物溶液に架橋剤を配合したものを用いて行う方法等が挙げられる。
【００６８】
前記化学架橋で用いる架橋剤は、特に制限されず、使用する親水性化合物の種類に応じて、適宜選択すればよいが、ホルムアルデヒド、グルタルアルデヒド、テレフタルアルデヒド等のアルデヒド系化合物；ジアセチル、クロルペンタンジオン等のケトン化合物；ビス(２−クロロエチル尿素)−２−ヒドロキシ−４,６−ジクロロ−１,３,５−トリアジン等の反応性のハロゲンを有する化合物；ジビニルスルホン等の反応性のオレフィンを有する化合物；Ｎ−メチロール化合物；イソシアナート類；アジリジン化合物類；カルボジイミド系化合物類；エポキシ化合物；ムコクロル酸等のハロゲンカルボキシアルデヒド類；ジヒドロキシジオキサン等のジオキサン誘導体；クロム明ばん、硫酸ジルコニウム、ほう酸、ほう酸塩、リン酸塩等の無機架橋剤；１，１−ビス(ジアゾアセチル)−２−フェニルエタン等のジアゾ化合物；ジスクシンイミジルエステルを含む化合物；および二官能性マレイン酸イミドなどが挙げられる。
架橋剤は、１種単独で用いてもよく、２種以上を併用してもよい。
【００６９】
これら架橋剤のうち、グルタルアルデヒドやテレフタルアルデヒド等のアルデヒド系化合物を用いて、酸触媒下で行う架橋法が、常温で反応性が高く、架橋量が一定量に安定し、生成する架橋点（例：アセタール結合）も比較的耐薬品性が高いことから、特に好ましい。
【００７０】
前記親水性化合物で被覆された基材を架橋剤を含む溶液に浸漬する場合における浸漬時間や温度、浸漬雰囲気は、前記親水性化合物が十分に架橋される条件であれば特に制限されない。
前記架橋剤を含む溶液には、必要により架橋剤を溶解し得る溶媒を用いてもよく、水が好ましい。
また、前記酸触媒としては、従来より公知の触媒を用いることができ、特に制限されないが、例えば、塩酸等が挙げられる。
【００７１】
前記工程１や工程１'で得られた親水化基材は、必要により乾燥させて工程３で用いてもよい。
また、前記工程１'で得られた親水化基材は、必要により未反応の親水性化合物および架橋剤を除去した後、必要により乾燥させて工程３で用いてもよい。
【００７２】
＜工程２＞
前記工程２は、機能性粒子をカップリング剤で付着性処理する工程である。このような工程２としては、前記親水化基材に担持可能な処理粒子を得ることができれば特に制限されず、従来公知の方法で行えばよい。
【００７３】
〈機能性粒子〉
前記機能性粒子としては、特に制限されないが、カップリング剤と結合し得る無機粉体であることが好ましく、金属酸化物粒子がより好ましい。
金属酸化物粒子は、酸性条件下においてその表面に水酸基が生じる傾向にあり、該水酸基がカップリング剤と反応することで、該粒子を付着性処理することができる。
【００７４】
前記金属酸化物粒子としては、例えば、酸化チタン、酸化亜鉛、酸化スズ、アルミナ、ジルコニア、セリア、シリカ、イットリア、ボロニア、マグネシア、チタン酸ストロンチウム、チタン酸カリウム、チタン酸バリウム、チタン酸カルシウム、カルシア、フェライト、ハフニア、酸化タングステン、酸化鉄、酸化銅、酸化ニッケル、酸化コバルト、酸化バリウム、酸化ストロンチウム、酸化バナジウム、酸化インジウム、アルミノケイ酸塩、リン酸カルシウム等を主成分とする粒子が挙げられる。
機能性粒子は、１種単独で用いてもよいし、２種類以上を併用してもよい。
【００７５】
前記機能性粒子としては、酸化チタン、酸化亜鉛、酸化スズ、アルミナ、ジルコニア、酸化鉄、マグネシア、酸化インジウム、酸化タングステン等の金属酸化物粒子が好ましく、光触媒、殺菌剤などとしての機能を有する酸化チタンがより好ましい。
【００７６】
前記機能性粒子の動的光散乱法で測定した平均粒子径は、用いる親水化基材に応じ、例えば、繊維状樹脂を含む基材を用いる場合には、その繊維径に応じて適宜選択すればよいが、好ましくは０．００１〜１.０μｍであり、より好ましくは０．００５〜０．１μｍである。機能性粒子の平均粒子径が前記範囲にあると、機能性粒子が担持された後でも多孔性基材の平均細孔径が大きく変化せず、多孔性基材および機能性粒子の機能を効率よく発揮することができる、機能性粒子が緻密かつ強固に多孔性基材に担持された構造体を得ることができる。
【００７７】
〈付着性処理〉
前記付着性処理としては、特に制限されず、カップリング剤を用い、従来公知の方法で行えばよい。
このような方法としては、容易に前記処理粒子を得ることができる等の点から、カップリング剤で前記機能性粒子を被覆する方法が好ましい。より具体的には、前記機能性粒子を、カップリング剤を含む溶液（以下「カップリング剤溶液」ともいう。）に分散させ、該カップリング剤で被覆する方法が好ましい。
【００７８】
付着性処理には、機能性粒子およびカップリング剤以外の添加剤（例えば、ポリビニルアルコールなどの親水性化合物やポリマー粒子）を含む溶液を用いてもよい。この場合、前記付着性処理とは、機能性粒子１００重量部に対し、該添加剤の配合量が５０重量部未満である溶液を用いることをいう。添加剤の配合量が５０重量部以上では、機能性微粒子が添加剤に埋もれるため、該機能性粒子の機能を効率よく発揮することができない傾向にある。従って、カップリング剤溶液には上記添加剤を含まないことが好ましい。
【００７９】
前記親水化基材に担持される処理粒子が過剰のカップリング剤で機能性粒子が被覆されたものである場合、得られる構造体において、該機能性粒子の機能が発揮されない場合がある。従って、工程２で得られる処理粒子は、前記機能性粒子を親水化基材に強固に担持できるだけの処理がされていることが好ましい。
【００８０】
このような適度な付着性処理がされた機能性粒子は、具体的には、機能性粒子とカップリング剤との使用量の割合、カップリング剤溶液のｐＨ、および、機能性粒子をカップリング剤溶液に分散させる時の該溶液の温度などを適宜調整することで得ることができる。
【００８１】
工程２におけるカップリング剤の使用量は、機能性粒子１００重量部に対し、好ましくは０．１〜１０００重量部であり、より好ましくは０．１〜１００重量部であり、さらに好ましくは１〜１０重量部である。
機能性粒子とカップリング剤とを前記範囲の割合で用いることで、適度な付着性処理がされた機能性粒子を容易に得ることができる。
【００８２】
前記カップリング剤溶液のｐＨは、カップリング剤の反応性向上、機能性粒子の分散性向上等の点から、好ましくはｐＨ１．０〜ｐＨ５．５であり、より好ましくはｐＨ１．５〜ｐＨ３．０である。
【００８３】
このようなカップリング剤溶液のｐＨは、用いる機能性粒子およびカップリング剤、ならびに、必要により配合される溶媒等によって決まるが、得られた溶液のｐＨによっては、該溶液のｐＨが前記範囲となるように、硝酸等のｐＨ調整剤を添加してもよい。
前記カップリング剤溶液に配合してもよい溶媒としては、特に制限されないが、カップリング剤を溶解し得る溶媒が好ましく、水およびＩＰＡがより好ましい。
【００８４】
また、機能性粒子をカップリング剤溶液に分散させる時の該溶液の温度としては、カップリング剤の反応性を向上させ、少ない量のカップリング剤でも親水化基材に対し十分な付着性を有する処理粒子が得られる等の点から、好ましくは４０〜８０℃であり、より好ましくは５０〜７０℃である。
【００８５】
前記機能性粒子をカップリング剤溶液に分散させる時の分散時間は、特に制限されないが、適度な付着性処理がされた機能性粒子を容易に得ることができる等の点から、好ましくは５〜９０分であり、より好ましくは１０〜６０分である。
なお、浸漬雰囲気は特に制限されず、使用する機能性粒子およびカップリング剤等に応じて適宜選択すればよい。
【００８６】
〈シランカップリング剤〉
前記シランカップリング剤としては、特に制限されないが、ビニル系シランカップリング剤、エポキシ系シランカップリング剤、スチリル系シランカップリング剤、（メタ）アクリロキシ系シランカップリング剤、アミノ系シランカップリング剤、ウレイド系シランカップリング剤、クロロプロピル系シランカップリング剤、ポリスルフィド系シランカップリング剤、イソシアネート系シランカップリング剤、メルカプト系シランカップリング剤、トリアジン系シランカップリング剤およびイミダゾール系シランカップリング剤などが挙げられ、エポキシ系シランカップリング剤、アミノ系シランカップリング剤および（メタ）アクリロキシ系シランカップリング剤からなる群より選ばれる少なくとも１種の化合物であることが好ましい。
シランカップリング剤は１種単独で、または２種以上を混合して使用できる。
【００８７】
このようなシランカップリング剤としては、具体的には、特開２０１２−９９５７４号公報に記載のシランカップリング剤等が挙げられ、従来公知の方法で製造したものを用いてもよく、または市販品を用いてもよい。
【００８８】
前記シランカップリング剤のうちでは、機能性粒子を親水化基材に強固に担持できる等の点から、３−メタクリロキシプロピルトリメトキシシラン、３−アミノプロピルトリメトキシシラン、３−グリシドキシプロピルトリメトキシシラン、ビニルトリメトキシシラン、ビニルフェニルトリメトキシラン、４−グリシジルブチルトリメトキシシラン、Ｎ−β−（アミノエチル）−γ−アミノプロピルトリメトキシシラン、Ｎ−３−（４−（３−アミノプロポキシ）ブトキシ）プロピル−３−アミノプロピルトリメトキシシラン、イミダゾールシラン、トリアジンシランおよびγ−メルカプトプロピルトリメトキシシランが好ましい。
【００８９】
これらの中でも、前記シランカップリング剤としては、３−メタクリロキシプロピルトリメトキシシラン、３−アミノプロピルトリメトキシシランおよび３−グリシドキシプロピルトリメトキシシランからなる群より選ばれる少なくとも１種の化合物であることが同上の点から好ましい。
【００９０】
〈チタネートカップリング剤〉
前記チタネートカップリング剤としては、チタンテトライソプロポキシド、チタンテトラノルマルブトキシド、ブチルチタネートダイマー、チタンテトラ−２−エチルヘキソキシド、チタンジオクチロキシビス（オクチレングリコレート）、テトラメチルチタネート、チタンアセチルアセトネート、チタンジイソプロポキシビス（アセチルアセトネート）、チタンテトラアセチルアセトネート、チタンジイソプロポキシビス（エチルアセトアセテート）、チタンエチルアセトアセテート、チタンオクタンジオレート、チタンジイソプロポキシビス（トリエタノールアミネート）、チタントリエタノールアミネート、チタンラクテートアンモニウム塩、チタンラクテート、ポリヒドロキシチタンステアレート等が挙げられ、市販品としては、ＫＲ３８Ｓ、ＫＲ４４、ＫＲ４６Ｂ、ＫＲ５５、ＫＲ９ＳＡ、ＫＲＴＴＳ、ＫＲ４１Ｂ、ＫＲ１３８Ｓ、ＫＲ２３８Ｓ、ＫＲ３３８Ｘ（以上、味の素ファインテクノ（株）製）等が挙げられる。
【００９１】
これらの中でも、チタンテトライソプロポキシド等のアルコキシド系チタネートカップリング剤が好ましい。
チタネートカップリング剤は１種単独で、または２種以上を混合して使用できる。
【００９２】
〈アルミネートカップリング剤〉
前記アルミネートカップリング剤としては、アルミニウムイソプロピレート、モノｓｅｃ−ブトキシアルミニウムジイソプロピレート、アルミニウムｓｅｃ−ブチレート、アルミニウムエチレート、アルミニウムトリス（エチルアセトアセテート）、アルキルアセトアセテートアルミニウムジイソプロピレート、アルミニウムジイソプロポキシモノオレイルアセトアセテート、アルミニウムモノアセチルアセトネートビス（エチルアセトアセテート）、アルミニウムトリス（アセチルアセトネート）、アルミニウムモノイソプロポキシモノオレオキシエチルアセトアセテート、環状アルミニウムオキサイドイソプロピレート、環状アルミニウムオキサイドオクチレート、環状アルミニウムオキサイドステアレート等が挙げられる。
【００９３】
これらの中でも、アルキルアセトアセテートアルミニウムジイソプロピレート等が好ましい。
アルミネートカップリング剤は１種単独で、または２種以上を混合して使用できる。
【００９４】
前記工程２で得られた処理粒子は、必要により乾燥させて工程３で用いてもよい。また、工程２を、機能性粒子をカップリング剤溶液に分散させ、該カップリング剤で被覆する方法で行う場合には、得られる処理粒子を含む分散液をそのまま工程３に用いてもよい。
【００９５】
＜工程３＞
前記工程３は、工程１で得られた親水化基材に、工程２で得られた処理粒子を担持させる工程である。このような工程３は、特に制限されず、従来公知の方法で行えばよい。
このような方法としては、容易に、安価に処理粒子を親水化基材に担持させることができる等の点から、工程２で得られた処理粒子を含む分散液に、工程１で得られた親水化基材を浸漬する方法が好ましい。
【００９６】
前記工程２で使用する親水化基材と機能性粒子の使用量は、得られる本発明の構造体１００重量％に対し、機能性粒子が前記範囲で含まれるような量であることが好ましい。
【００９７】
工程２で得られた処理粒子を含む分散液に、工程１で得られた親水化基材を浸漬する時の該溶液の温度としては、カップリング剤の反応性を向上させ、親水化基材に対し十分な付着性を有する処理粒子が得られる等の点から、好ましくは４０〜８０℃であり、より好ましくは５０〜７０℃である。
【００９８】
また、浸漬時間は、特に制限されないが、親水化基材に担持された処理粒子の該基材表面の被覆率、機能性粒子の含有量および平均細孔径が前記範囲にある構造体を容易に得ることができる等の点から、好ましくは１〜３０分であり、より好ましくは３〜１０分である。
なお、浸漬雰囲気は特に制限されず、使用する親水化基材および処理粒子に応じて適宜選択すればよい。
【００９９】
前記工程３では、処理粒子を親水化基材に担持させた後、該処理粒子が担持された親水化基材を水およびアルコールからなる群より選ばれる少なくとも１種の溶液で洗浄する工程（以下「工程３'」ともいう。）を行うことがより好ましい。
【０１００】
前記工程２で得られた処理粒子は、通常、該粒子の全面がカップリング剤で被覆されている。このカップリング剤は、親水化基材との強固な接着のため重要ではあるが、機能性粒子が親水化基材と接する部分以外の部分に存在するカップリング剤は、存在する意味がなく、むしろ、機能性粒子の機能の発揮を低下させる可能性がある。従って、本発明の構造体は、機能性粒子と親水化基材との間にカップリング剤（またはその反応物）が存在し、機能性粒子表面のその他の部分にはカップリング剤（またはその反応物）が存在しないような構造体であることが好ましい場合がある。
【０１０１】
前記工程３'で用られ得るアルコールとしては、カップリング剤が溶解するようなアルコールであることが好ましく、具体的には、メチルアルコール、エチルアルコール、ｎ−プロピルアルコール、ＩＰＡ、ｎ−ブチルアルコール、ｓｅｃ−ブチルアルコール、ｔ−ブチルアルコール、イソブチルアルコール等が挙げられる。
【０１０２】
前記工程３'は、具体的には、工程３で得られた処理粒子が担持された親水化基材を、水やアルコールに浸漬したり、該基材に水やアルコールをかける、吹き付けるなどの方法で行うことができる。
【０１０３】
前記工程３や工程３'で得られた処理粒子が担持された親水化基材は、必要により、加熱し、乾燥させてもよい。
該加熱温度は、工程３や工程３'で得られた構造体に含まれていることのある溶媒を乾燥できる温度であれば特に制限されないが、好ましくは５０〜２００℃、より好ましくは１００〜２００℃である。
なお、加熱の代わりに、工程３や工程３'で得られた処理粒子が担持された親水化基材を減圧下で乾燥させてもよい。
【実施例】
【０１０４】
以下、本発明の製造方法を実施例によりさらに詳細に説明するが、本発明はこれらの実施例により何ら限定されるものではない。
【０１０５】
以下の実施例で用いた材料は以下のとおりである。
・ｅＰＴＦＥ膜ａ（日本バルカー工業（株）製、ｓａ−ＰＴＦＥTMシリーズ、平均細孔径：０．５８μｍ、空孔率：９０％、厚み：１１μｍ、大きさ：１４．８ｃｍ×２１．０ｃｍ）
・ｅＰＴＦＥ膜ｂ（日本バルカー工業（株）製、ｓａ−ＰＴＦＥTMシリーズ、平均細孔径：０．８５μｍ、空孔率：８５％、厚み：１５μｍ、大きさ：１４．８ｃｍ×２１．０ｃｍ）
・ＰＴＦＥ不織布（日本バルカー工業（株）製、平均繊維径：９００ｎｍ、平均細孔径：１．８μｍ、空孔率：８５％、厚み：６０μｍ）
・９９．７％ＩＰＡ溶液（和光純薬（株）製）
・ＰＶＡ（和光純薬（株）製「１６０−１１４８５」、重合度１５００、鹸化度９８）
・グルタルアルデヒド５％水溶液（和光純薬（株）製のグルタルアルデヒド２５％水溶液を純水で希釈し、グルタルアルデヒドの濃度を５％に調整した溶液）
・ポリエチレングリコールジビニルエーテル（SIGMA-ALDRICH（株）製、平均分子量２５０）
・９９．７％メタノール溶液（和光純薬（株）製）
・塩酸（和光純薬（株）製、３６％水溶液）
・シランカップリング剤：（ＬＳ−２９４０（信越シリコーン（株）製）、３−グリシドキシプロピルトリメトキシシラン）
・機能性粒子：酸化チタン  ＳＴＳ−０１（石原産業（株）製、３０ｗｔ％水分散液）
【０１０６】
［実施例１］
ｅＰＴＦＥ膜ａを、室温２５℃で、９９．７％ＩＰＡ溶液に１分間浸漬させた。次いで、ｅＰＴＦＥ膜ａを取り出し、０．５重量％濃度に調整したＰＶＡの水溶液５００ｍＬ中に室温で１０分間浸漬させた。その後、ＰＶＡの水溶液に浸漬させたｅＰＴＦＥ膜ａを取り出し、溶液（グルタルアルデヒド５％水溶液５００ｍＬに、塩酸を５ｍＬ添加した溶液）に、室温で６０分間浸漬させた。
得られたｅＰＴＦＥ膜ａを取り出し、純水中に入れ、９５℃にて３０分間煮沸し、未反応のＰＶＡ、グルタルアルデヒドおよびＩＰＡを溶解させた。
その後、自然乾燥することによって、膜表面の２５℃における水接触角が０°である親水化ｅＰＴＦＥ膜ａが得られた。
また、ｅＰＴＦＥ膜ｂを用い、同様にして親水化ｅＰＴＦＥ膜ｂを作成した。
【０１０７】
なお、得られた親水化ｅＰＴＦＥ膜ａの２５℃における水接触角は該膜表面に水滴を滴下して１０秒後、接触角計（協和界面科学(株)製の接触角計、ＣＡ−Ｘ型）を用いて測定した値である。
【０１０８】
ｐＨが１．５となるように、Ｈ2Ｏ（５０重量部）およびＩＰＡ（５０重量部）からなる溶液に硝酸を混合し、そこに、シランカップリング剤（０．０２重量部）を添加し、６０℃でよく攪拌した。その後、ＳＴＳ−０１を、酸化チタンの添加量が２重量部となるように加え、６０℃でよく攪拌した。
【０１０９】
得られた分散液（約６０℃）に、前記で得られた親水化ｅＰＴＦＥ膜ａを数分間浸漬した後、該分散液から取り出した。取り出した膜を蒸留水で洗浄し、１２０℃で１５分間乾燥させることで、ＴｉＯ2担持膜を得た。
得られたＴｉＯ2担持膜のＳＥＭ（日立ハイテクノロジーズ（株）製、Ｓ−３４００）像を図１に示す。図１において、粒子状の白い部分は、担持されたＴｉＯ2粒子であり、網目状の繊維部分は、親水化ｅＰＴＦＥ膜ａ（親水化ｅＰＴＦＥ繊維）である。
【０１１０】
得られたＴｉＯ2担持膜は、処理粒子（ＴｉＯ2粒子）が薄く、満遍なく一様にかつ強固に、また、該処理粒子が凝集体として存在せず、多孔性樹脂基材（ｅＰＴＦＥ膜ａ）および親水化基材（親水化ｅＰＴＦＥ膜ａ）の有する多孔性を損なわないような状態で、孔（細孔）を形成する親水化基材表面に担持されている。
このような構造体は、使用した多孔性樹脂基材の分離性、透過性、濾過性および選択吸着性等の特性を損なうことなく機能性粒子の機能が十分に発揮されるものとなり、また、機能性粒子の脱離が起こりにくいものとなる。
【０１１１】
このＳＥＭ像（５０，０００倍）の写真より、親水化ｅＰＴＦＥ膜ａ表面の被覆率を算出した。具体的には、ＳＥＭ像の任意の１０箇所（実寸０．２μｍ×０．２μｍの大きさ）を選択し、それぞれの箇所における親水化ｅＰＴＦＥ膜ａ（親水化ｅＰＴＦＥ繊維）の表面積（ＴｉＯ2粒子で被覆されている部分と被覆されていない部分とを合わせた面積）と、ＴｉＯ2粒子で被覆されていない親水化ｅＰＴＦＥ膜ａの表面積を算出し、これらの結果から、それぞれの箇所における被覆率を算出し、得られた被覆率の平均値を表２に示す。
【０１１２】
［ＴｉＯ2粒子担持量の測定］
親水化ｅＰＴＦＥ膜ａに担持されたＴｉＯ2粒子の担持量を、ＲＩＧＡＫＵ  ＣＩＲＯＳ  ＭａｒｋＩＩ（（株）理学製）を用いて測定した高周波誘導結合プラズマ（ＩＣＰ）発光分光分析により測定した。結果は、ＴｉＯ2担持膜１００重量に対する割合として表２に示す。
なお、ＴｉＯ2粒子の担持量としては、ＩＣＰ発光分光分析の測定結果より得られるＴｉ元素の質量から、次式により算出されるＴｉＯ2質量を用いた。
ＴｉＯ2質量＝Ｔｉ元素の質量×（ＴｉＯ2分子量／Ｔｉ分子量）
このときＴｉＯ2分子量＝７９．８７、Ｔｉ分子量＝４７．８７として計算した。
【０１１３】
［平均細孔径およびガーレー値］
得られたＴｉＯ2担持膜について、ＡＳＴＭ Ｆ３１６−８６に基づき、ＰＭＩ社製ＰＥＲＭ−ＰＯＲＯＭＥＴＥＲ測定器により、表面張力２１dynes／cmのＩＰＡを用いて、平均細孔径およびガーレー値を測定した。また、得られたＴｉＯ2担持膜について、親水化ｅＰＴＦＥ膜に対する細孔径維持率を算出した。結果を表２に示す。
さらに、未処理のｅＰＴＦＥ膜および、親水化ｅＰＴＦＥ膜の平均細孔径の結果も併せて表２に示す。
【０１１４】
［実施例２〜６、比較例１〜４］
実施例１において、基材の種類、ならびに、付着性処理剤の種類および使用量を表１に示すように変更した以外は、それぞれ実施例１と同様にしてＴｉＯ2担持膜を得た。得られたＴｉＯ2担持膜を用い、実施例１と同様にして、被覆率、ＴｉＯ2粒子担持量、平均細孔径およびガーレー値を測定した。結果を表２に示す。
【０１１５】
実施例１〜６で得られたＴｉＯ2担持膜は、前記該担持膜の物性の測定の際に粉落ち等が起こらず、ＴｉＯ2粒子が強固に親水化ｅＰＴＦＥ膜に担持されていた。
【０１１６】
実施例で得られたＴｉＯ2担持膜は、ＴｉＯ2粒子が薄く、満遍なく一様にかつ強固に、また、該処理粒子が凝集体として存在せず、多孔性樹脂基材（ｅＰＴＦＥ膜ａ）および親水化基材（親水化ｅＰＴＦＥ膜ａ）の有する多孔性を損なわないような状態で、孔（細孔）を形成する親水化基材表面に担持されていると考えられ、多孔性樹脂基材の分離性、透過性、濾過性および選択吸着性等の特性を損なうことなく機能性粒子の機能が十分に発揮されることを確認できた。
一方、比較例で得られたＴｉＯ2担持膜は、ＴｉＯ2粒子が親水化基材表面に不均一に担持している膜（比較例１）、ＴｉＯ2粒子がＰＶＡに埋没した状態で親水化基材に担持している膜（比較例２および３）、ＴｉＯ2粒子の凝集体が親水化基材に担持している膜（比較例４）であると考えられる。
なお、比較例４で得られたＴｉＯ2担持膜を実施例１と同様にして撮影したＳＥＭ像を図２に示す。
【０１１７】
【表１】
2014223616.tif 000002
【０１１８】
【表２】
2014223616.tif 000003
【０１１９】
［抗菌性評価］
ＪＩＳ  Ｒ  １７０２ガラス密着法に基づいて、綿標準布、未処理ｅＰＴＦＥ膜ａ、親水化ｅＰＴＦＥ膜ａおよび実施例１で得られたＴｉＯ2担持膜（ＴｉＯ2担持ｅＰＴＦＥ）を用い、これらそれぞれの膜に８時間紫外線を放射（紫外線放射照度：０．１ｍＷ／ｃｍ2）した後の黄色ブドウ球菌（Staphylococcus aureus NBRC 12732）量（数）を測定した。また、下記式で算出される、未処理ｅＰＴＦＥ膜ａ、親水化ｅＰＴＦＥ膜ａおよびＴｉＯ2担持膜の、前記黄色ブドウ球菌の静菌活性値を算出した。結果を表３に示す。
静菌活性値＝ｌｏｇ（Ｂ／Ｃ）
（Ｂは、綿標準布上の光照射後の生菌数であり、Ｃは未処理ｅＰＴＦＥ膜ａ、親水化ｅＰＴＦＥ膜ａまたはＴｉＯ2担持膜上の光照射後の生菌数である。）
なお、静菌活性値は、２．０以上で抗菌効果が高いことを示し、０未満では、抗菌効果がない（試験不成立である）ことを示す。
【０１２０】
【表３】
2014223616.tif 000004
【０１２１】
［ガス分解性評価］
未処理ｅＰＴＦＥ膜ａおよび実施例１で得られたＴｉＯ2担持膜（ＴｉＯ2担持ｅＰＴＦＥ）を用い、光触媒消臭加工繊維製品認証基準で定める方法（（社）繊維評価技術協議会）に基づいて、アンモニア濃度を測定し、アンモニア濃度の減少率を算出した。なお、アンモニアの初発濃度は１４ｐｐｍとし、バッグとして、スマートバッグＰＡ（ジーエルサイエンス社製）を用いた。結果を表４に示す。
【０１２２】
【表４】
2014223616.tif 000005
【０１２３】
実施例１で得られたＴｉＯ2担持膜は、機能性粒子（ＴｉＯ2）の機能を効率よく発揮することができているといえる。また、実施例２〜６で得られたＴｉＯ2担持膜も同様に、機能性粒子の機能が効率よく発揮されると考えられる。
【０１２４】
［実施例７］
ＰＴＦＥ不織布を、室温２５℃で、９９．７％メタノール溶液で調整した３．０重量％濃度のポリエチレングリコールジビニルエーテル溶液に５分間浸漬させた。浸漬させたＰＴＦＥ不織布を取り出し、２５℃で５分間風乾させた。
風乾後のＰＴＦＥ不織布に、大気圧プラズマ処理装置（べセル（株）製）を用いて、３０秒間プラズマ照射を行った。その結果、ＰＴＦＥ不織布の繊維上にポリエチレングリコールジビニルエーテルがコーティングされた（架橋したと考えられる）、膜表面の２５℃における水接触角が２０°である（実施例１と同様に測定）、親水化ＰＴＦＥ不織布を得た。
得られた親水化ＰＴＦＥ不織布を基材として用いた以外は実施例１と同様の方法にて、ＴｉＯ2担持ＰＴＦＥ不織布を作成した。得られたＴｉＯ2担持ＰＴＦＥ不織布は、機能性粒子であるＴｉＯ2が担持された後でもＰＴＦＥ不織布の平均細孔径が大きく変化せず、ＴｉＯ2が強固にＰＴＦＥ不織布に担持された構造体であった。
【０１２５】
［ガス分解性評価］
得られたＴｉＯ2担持ＰＴＦＥ不織布を用い、光触媒消臭加工繊維製品認証基準で定める方法（（社）繊維評価技術協議会）を準用して、メチルメルカプタン濃度を測定し、メチルメルカプタン濃度の減少率を算出した。なお、メチルメルカプタンの初発濃度は８ｐｐｍとし、バッグとして、スマートバッグＰＡ（ジーエルサイエンス社製）を用いた。結果を表５に示す。
【０１２６】
【表５】
2014223616.tif 000006
【０１２７】
前記結果より、ＴｉＯ2担持ＰＴＦＥ不織布を用いた場合には、光触媒の効果により効率よくガス（メチルメルカプタン）分解が行われたことが分かる。従って、大気圧プラズマ処理により得られた親水化ＰＴＦＥ不織布に担持された機能性粒子であるＴｉＯ2は、その機能が効率よく発揮されたといえる。
【図１】
2014223616.tif 000007
【図２】
2014223616.tif 000008